АБРАЗИВНАЯ ПРЕССОВКА ИЗ ПОЛИКРИСТАЛЛИЧЕСКОГО АЛМАЗА

1. Композитный материал на основе поликристаллического алмаза, содержащий алмазные частицы и связующую фазу, и в котором образовано множество промежутков, причем связующая фаза распределена по этим промежуткам, образуя карманы со связующим веществом, отличающийся тем, что в связующей фазе имеется отдельная фаза частиц карбида вольфрама в количестве более 0,05 об.%, но не более 2 об.% от общего количества композитного материала, и эта фаза частиц карбида вольфрама однородно распределена в композитном материале так, что относительное среднеквадратичное отклонение размера зерна карбида вольфрама, выраженного через диаметр эквивалентного круга, составляет менее 1.
2. Композитный материал по п.1, в котором фаза частиц карбида вольфрама содержится в количестве не более 1,5 об.% от общего количества композитного материала.
3. Композитный материал по п.1, в котором фаза частиц карбида вольфрама содержится в количестве не менее 0,1 об.% от общего количества композитного материала.
4. Композитный материал по п.1, в котором относительное среднеквадратичное отклонение размера зерна карбида вольфрама составляет менее 0,9.
5. Композитный материал по п.1, в котором относительное среднеквадратичное отклонение размера зерна карбида вольфрама составляет менее 0,8.
6. Композитный материал по п.1, в котором средний размер зерна алмазных частиц составляет менее 25 мкм.
7. Композитный материал по п.1, в котором средний размер зерна алмазных частиц составляет менее 20 мкм.
8. Композитный материал по п.1, в котором средний размер зерна алмазных частиц составляет менее 15 мкм.
9. Композитный материал по п.1, в котором связующая фаза включает катализатор/растворитель для алмаза.
10. Композитный материал по п.1, в котором связующая фаза включает кобальт, никель, железо или сплав, содержащий один или более из этих металлов.
11. Абразивная прессовка из поликристаллического алмаза, содержащая композитный материал по любому из пп.1-10 в форме слоя, прикрепленного к поверхности цементированной карбидной подложки.
12. Абразивная прессовка по п.11, в которой подложка представляет собой цементированную подложку карбида вольфрама.
13. Способ изготовления композитного материала по любому из пп.1-12, в котором подвергают порошковую композицию, включающую алмаз и тонкодисперсные частицы карбида вольфрама, однородно распределенные в композиции в количестве от 0,5 до 5 мас.% от веса композиции, воздействию условий с повышенными температурой и давлением, подходящими для синтеза алмазов.
14. Способ по п.13, в котором порошковая композиция включает связующее вещество в форме частиц.
15. Способ по п.13, в котором содержание в композиции частиц карбида вольфрама составляет от 1,0 до 3,0 мас.%.
16. Способ по п.13, в котором размер частиц карбида вольфрама составляет менее 1 мкм.
17. Способ по п.13, в котором размер частиц карбида вольфрама составляет менее 0,75 мкм.
18. Способ по п.13, в котором порошковую композицию помещают на поверхность цементированной карбидной подложки.
19. Способ по п.13, в котором в качестве цементированной карбидной подложки используют цементированную подложку карбида вольфрама.
20. Способ по п.18, в котором порошковая композиция образует область, прилегающую к поверхности подложки, на которую она помещена, а слой алмазных частиц помещают на порошковой композиции.
21. Композитный материал по п.1, по существу, соответствующий описанному со ссылкой на Пример 1 или Пример 2.
22. Способ по п.13, по существу, соответствующий описанному со ссылкой на Пример 1 или Пример 2.